폴리염화비닐 수지 ( 한화케미칼 P - 1000 ) 100 중량 부 에 대하 여 , 하 기 표 1 과 같 은 조성 의 복합 가소제 조성물 50 중량 부 , 안정제 ( CZ - 400 , Complex of Ca - Zn organics , 송원 산업 ) 2 중량 부 를 각각 첨가 하 고 , 이 를 Two - Roll Mill 을 이용 하 여 175 ℃ 에서 5 분 동안 혼련 하 였 다 . 이후 , 열 프레스 ( Heating Press ) 를 이용 하 여 175 ℃ 에서 3 분 동안 15 MPa 의 압력 을 가하 고 , 90 ℃ 이하 로 냉각 하 여 1 mm 두께 의 시편 을 제작 하 였 다 . 제작 된 시편 의 물 성 을 측정 하 여 하 기 표 1 에 나타내 었 다 .